СПОСОБ ПОЛУЧЕНИЯ НАНОКОМПОЗИТНЫХ МАТЕРИАЛОВ НА ОСНОВЕ ПОЛИМЕРНЫХ МАТРИЦ И НАНОРАЗМЕРНЫХ НАПОЛНИТЕЛЕЙ - НАНОЧАСТИЦ

1. Способ получения нанокомпозитных материалов на основе полимерных матриц и наноразмерных наполнителей - наночастиц, характеризующийся тем, что в качестве полимерной матрицы используют полимеры, относящиеся к классу ароматических полиимидов, а в качестве наноразмерного наполнителя используют смеси наночастиц как минимум двух типов, относящихся к группам частиц слоевой геометрии, цилиндрической геометрии, сферических наночастиц, и относящихся к группам частиц следующего химического состава: гидросиликатных, углеродных и/или оксидных частиц, причем наночастицы вводят в матричный полимер одновременно или последовательно; при этом все наночастицы перед их использованием подвергают вакуумной сушке в течение 1 часа при температурах 140-150°С и давлении 0.05-0.5 Па, для приготовления однородных дисперсий наночастиц в растворителе перед их введением в раствор полимера используют ультразвуковые методы диспергирования, смеси раствора полимера и дисперсии наночастиц гомогенизируют с помощью механических перемешивающих устройств лопастного типа в течение 12-24 часов, а полученный нанокомпозитный раствор, содержащий полимер и однородно распределенные в нем наночастицы нескольких видов, используют для изготовления пленок с улучшенными механическими характеристиками, для чего пленки, отлитые из нанокомпозитных растворов на плоские подложки с помощью фильер-шаблонов с регулируемым зазором, подвергают сушке в течение 2-5 часов при 80-90°С с последующей термообработкой в режиме нагрева до 250-360°С со скоростями 2-5 град/мин с последующей выдержкой при конечной температуре в течение 20-30 мин.
2. Способ по п. 1, отличающийся тем, что хотя бы один из нескольких типов используемых наночастиц вводят в полимерную матрицу на стадии ее синтеза (in-situ полимеризация), причем после диспергирования наночастиц в апротонном растворителе в дисперсию вносят рассчитанное количество ароматического диамина, который растворяют в дисперсии, а затем в подготовленную таким образом реакционную среду вносят расчетное количество ароматического диангидрида и при интенсивном перемешивании проводят реакцию поликонденсации при температуре 22-25°С в течение 4-6 час.
3. Способ по п. 1, отличающийся тем, что одним из типов наночастиц слоевой геометрии, вводимых в полимерную матрицу, являются углеродные наноконусы/диски.
4. Способ по п. 1, отличающийся тем, что в качестве полимерной матрицы использую полиядерные термопластичные ароматические полиимиды.